(57)【要約】【課題】青色光に対して高度に耐性を有する高分子液晶で形成された青色光用光学異方性材料、該青色用光学異方性材料を得るための重合性液晶組成物の提供。【解決手段】飽和炭素環または飽和ヘテロ環を有する重合性液晶化合物を少なくとも１種含む重合性液晶組成物であって、かつ、−Ｐｈ−ＣＯ−を有する化合物を含まないことを特徴とする重合性液晶組成物を重合して得られる高分子液晶からなる青色光用光学異方性材料。ただし、Ｐｈは１，４−フェニレン基をあらわす。【選択図】なし【特許請求の範囲】
【請求項１】
飽和炭素環または飽和ヘテロ環を有する重合性液晶化合物を少なくとも１種含む重合性液晶組成物であって、かつ、−Ｐｈ−ＣＯ−を有する化合物を含まないことを特徴とする重合性液晶組成物を重合して得られる高分子液晶からなる青色光用光学異方性材料。Ｐｈは１，４−フェニレン基をあらわす。
【請求項２】
飽和炭素環または飽和ヘテロ環を有する重合性液晶化合物が、式１で表される重合性液晶化合物である、請求項１に記載の青色光用光学異方性材料。
ＣＨ２＝ＣＲ１−Ｘ１−（Ｙ１）ｍ−Ｚ１−（Ｅ１）ｐ−Ｚ２−Ｅ２−Ｚ３−Ｅ３−Ｚ４−（Ｅ４）ｑ−Ｚ５−Ｒ２・・・式１
（ただし、−Ｐｈ−ＣＯ−を含む化合物は除く。）
式中の記号は以下の意味を示す。
Ｒ１：水素原子またはメチル基。
Ｒ２：置換基を有していてもよいアルキル基、水素原子、ハロゲン原子またはシアノ基。
Ｘ１：単結合、−ＣＯＯ−、−ＯＣＯ−または−Ｏ−。
Ｙ１：−ＣＨ２−、−ＯＣＨ２ＣＨ２−または−ＣＨ２ＣＨ２Ｏ−。
ｍ：０〜１０の整数。
Ｚ１、Ｚ２、Ｚ３、Ｚ４、Ｚ５：それぞれ独立して、単結合、−Ｏ−、−ＯＣＯ−、−ＣＯＯ−、−ＣＯ−、−ＣＯＮＨ−、−ＮＨＣＯ−、−ＮＨ−、−Ｃ≡Ｃ−、−ＣＨ＝ＣＨ−、−ＣＨ２ＣＨ２−、−Ｎ＝ＣＨ−、−ＣＨ＝Ｎ−または−Ｎ＝Ｎ−。
Ｅ１、Ｅ２、Ｅ３、Ｅ４：それぞれ独立して２価の環基であり、存在する環のうち少なくとも１つは飽和炭素環または飽和ヘテロ環である。環の水素原子の１個以上がフッ素原子、塩素原子またはメチル基に置換されていてもよい。
ｐ、ｑ：それぞれ独立して、０または１。
【請求項３】
Ｅ１、Ｅ２、Ｅ３、Ｅ４の存在する飽和環のうち１つ以上が、水素原子の１個以上がフッ素原子、塩素原子またはメチル基に置換されていてもよいトランス−１，４−シクロヘキシレン基である、請求項２に記載の青色光用光学異方性材料。
【請求項４】
飽和炭素環または飽和ヘテロ環を有する重合性液晶化合物が、式２で表される化合物である、請求項１〜３のいずれかに記載の青色光用光学異方性材料。
ＣＨ２＝ＣＲ１−Ｘ１−（Ｙ１）ｍ−Ｚ１−Ｅ２−Ｚ３−Ｅ３−Ｒ２・・・式２
（ただし、−Ｐｈ−ＣＯ−を含む化合物は除く。）
Ｒ１、Ｘ１、Ｙ１、Ｚ１、Ｚ３、Ｒ２は、それぞれ式１の場合と同じである。Ｅ２、Ｅ３は、それぞれ独立して２価の環基であり、環の水素原子の１個以上がフッ素原子、塩素原子またはメチル基に置換されていてもよい。ｍは０〜８の整数である。
【請求項５】
飽和炭素環または飽和ヘテロ環を２つ以上有する重合性液晶化合物を少なくとも１種含む重合性液晶組成物であって、該組成物中に−Ｐｈ−ＣＯ−を有する化合物を含まないことを特徴とする重合性液晶組成物を重合して得られる高分子液晶からなる青色光用光学異方性材料。Ｐｈは１，４−フェニレン基をあらわす。
【請求項６】
式３および式４で表される重合性液晶化合物を含み、かつ、−Ｐｈ−ＣＯ−を有する化合物を含まないことを特徴とする重合性液晶組成物を重合して得られる高分子液晶からなる青色光用光学異方性材料。Ｐｈは１，４−フェニレン基をあらわす。
ＣＨ２＝ＣＲ１ＣＯＯ−Ｐｈ−ＯＣＯ−Ｃｙ−Ｒ２・・・式３
ＣＨ２＝ＣＲ１ＣＯＯ−Ｃｙ−Ｃｙ−Ｒ２・・・式４
式中の記号は以下の意味を示す。
Ｐｈ：１，４−フェニレン基。
Ｃｙ：トランス−１，４−シクロヘキシレン基。
Ｒ１：水素原子またはメチル基。
Ｒ２：置換基を有していてもよいアルキル基、水素原子、ハロゲン原子またはシアノ基。
【請求項７】
高分子液晶が、重合性液晶組成物を配向させた状態で紫外光または可視光を照射することにより重合させて得られるものである、請求項１〜６のいずれかに記載の青色光用光学異方性材料。
【請求項８】
高分子液晶が、波長４００〜４５０ｎｍの光における常光屈折率が１．６以下の高分子液晶である、請求項１〜７のいずれかに記載の青色光用光学異方性材料。
【請求項９】
請求項１〜８のいずれかに記載の青色光用光学異方性材料を製造するための当該請求項記載の重合性液晶組成物。
【請求項１０】
請求項１〜８のいずれかに記載の青色光用光学異方性材料で形成された回折格子を有する青色光回折素子。
【請求項１１】
請求項１〜８のいずれかに記載の青色光用光学異方性材料で形成された青色光用位相差板。
【発明の詳細な説明】
【０００１】
【発明の属する技術分野】
本発明は、青色光用光学異方性材料、およびこれを製造するための重合性液晶組成物に関する。
【０００２】
【従来の技術】
液晶分子中に重合性官能基を付与した重合性液晶化合物（以下、重合性液晶モノマともいう。）は、重合性モノマとしての性質と液晶としての性質を併有する。したがって、重合性液晶モノマを配向させた状態で重合させると、配向が固定化された重合体、すなわち高分子液晶が得られる。こうして得られる高分子液晶は、液晶性骨格の屈折率異方性に基づく光学異方性を有し、液晶配向状態の制御により特殊な特性も付与できるため、位相差フィルムや偏光ホログラム等の光学素子に応用されている。
【０００３】
このような重合性液晶モノマのなかでも、特に光重合性官能基を有する光重合性液晶モノマは、光を照射して重合させることで、簡単に高分子液晶を作製できる優れた化合物である。
【０００４】
この高分子液晶を用いた偏光ホログラムは、その偏光依存性に優れることにより高い光利用効率を発現する。このとき高分子液晶による格子間隙を充填材で満たし、充填材の屈折率と高分子液晶の常光屈折率を一致させると、０次の透過率が最大となる。更に、格子高さｄ、高分子液晶の屈折率異方性Δｎ、波長λとすると、Δｎ・ｄ＝λ／２を満たすとき、±１次の回折効率が最大となる。
【０００５】
近年、光ディスクの大容量化を図るために光の短波長化が進んでいる。現在ＣＤ、ＤＶＤでは、波長７８０ｎｍや６５０ｎｍの半導体レーザ光が使用されているが、これらに続く次世代ＤＶＤでは、波長３００〜４５０ｎｍの青色レーザ光を用いるための光ディスクの開発が進んでいる。これに伴い光ヘッド内に用いられる光を回折する光学素子（以下、回折素子ともいう。）についても、青色光に対応できる、青色光用回折素子や位相差板等に用い得る高分子液晶からなる青色光用光学異方性材料（以下、材料ともいう。）の開発が必要となっている。
【０００６】
回折素子用の光学異方性材料に求められる要件は、
（１）使用する光の透過特性に影響を及ぼす、光源の発振波長における材料のモル吸光係数が極力小さいこと、
（２）複屈折率媒体の格子を形成し、高分子液晶の常光屈折率と等しい屈折率の透明充填材を充填することによって回折素子の一種である偏光ホログラムを作製する場合は、回折素子用光学異方性材料と透明充填材の光学特性（屈折率および屈折率波長分散）が良く一致すること、
（３）リタデーション面内分布が極力小さいことである（リタデーション＝Δｎ×ｄ、Δｎは屈折率異方性であり、ｄは厚さである。）。
【０００７】
ＣＤ、ＤＶＤ用の、波長７８０ｎｍや６５０ｎｍの半導体レーザ光に用い得る高分子液晶は知られている（特許文献１参照。）。
【０００８】
従来のＣＤ、ＤＶＤ用の回折素子に用いられてきた高分子液晶は、一般的に、使用する光の波長帯域が４５０ｎｍ以下になると急激に屈折率が変化する。すなわち、屈折率波長分散が大きい材料である。また、屈折率の変化のしかたは、材料によって大きく異なる。次世代ＤＶＤにおいては波長が４５０ｎｍ以下の光を使用するため、従来の回折素子用光学異方性材料では、
（イ）該材料と前記透明充填材の屈折率の整合が難しい。
（ロ）初期に設定した光源の発振波長がずれた場合、光の透過時には透過率の低下、光の回折時には高次回折光の発生による回折効率低下。
という問題があった。
【０００９】
位相差板用材料に求められる要件は、
（１）使用する光の透過特性に影響を及ぼす、光源の発振波長における材料のモル吸光係数が極力小さいこと、
（２）リタデーション面内分布が極力小さいこと、
である。
【００１０】
従来のＣＤ、ＤＶＤ用の位相差板に用いられてきた高分子液晶は、一般的に、使用する光の波長帯域が４５０ｎｍ以下になると急激に屈折率が変化する。すなわち、屈折率および屈折率異方性の波長分散が大きい材料である。また、屈折率の変化のしかたは、材料によって大きく異なる。次世代ＤＶＤにおいては波長が４５０ｎｍ以下の光を使用するため、従来の位相差板用材料では、
（イ）該材料と張り合せる接着層や基板との屈折率の整合が難しい。
（ロ）初期に設定した光源の発振波長がずれた場合、複屈折率変動に伴うリタデーションの面内分布が大きくなる。
という問題があった。
【００１１】
従来のＣＤ、ＤＶＤ用の光ピックアップ素子に用いられてきた高分子液晶としては、素子の小型化高効率化を達成するために、高い屈折率および高い屈折率異方性を有するものが多く用いられてきた。一般的に、高屈折率の材料は屈折率波長分散が大きく、特に短波長になるほどその屈折率が大きくなる傾向がある。また一般的に、屈折率波長分散が大きい材料は、短波長における屈折率の上昇に伴い光の吸収も大きくなる。したがって、従来の回折素子用材料では、青色光などのような短波長の光の透過率が低いという問題もある。
【００１２】
【特許文献１】
特開平１１−２１１９０５号公報
【００１３】
【発明が解決しようとする課題】
本発明の目的は、屈折率の波長分散が小さく、青色光の波長帯域（３００〜４５０ｎｍ）での屈折率および光の吸収が小さい高分子液晶からなる青色光用光学異方性材料、これを用いた青色光回折素子および青色光用位相差板ならびにこれを製造するための重合性液晶組成物を提供することである。
【００１４】
【課題を解決するための手段】
本発明は、飽和炭素環または飽和ヘテロ環を有する重合性液晶化合物を少なくとも１種含む重合性液晶組成物であって、かつ、−Ｐｈ−ＣＯ−を有する化合物を含まないことを特徴とする重合性液晶組成物を重合して得られる高分子液晶からなる青色光用光学異方性材料を提供する。Ｐｈは１，４−フェニレン基をあらわす。
【００１５】
本発明は、飽和炭素環または飽和ヘテロ環を２つ以上有する重合性液晶化合物を少なくとも１種含む重合性液晶組成物であって、該組成物中に−Ｐｈ−ＣＯ−を有する化合物を含まないことを特徴とする重合性液晶組成物を重合して得られる高分子液晶からなる青色光用光学異方性材料を提供する。
【００１６】
本発明は、式３および式４で表される重合性液晶化合物を含み、かつ、−Ｐｈ−ＣＯ−を有する化合物を含まないことを特徴とする重合性液晶組成物を重合して得られる高分子液晶からなる青色光用光学異方性材料を提供する。
【００１７】
ＣＨ２＝ＣＲ１ＣＯＯ−Ｐｈ−ＯＣＯ−Ｃｙ−Ｒ２・・・式３
ＣＨ２＝ＣＲ１ＣＯＯ−Ｃｙ−Ｃｙ−Ｒ２・・・式４
式中の記号は以下の意味を示す。
Ｐｈ：１，４−フェニレン基。
Ｃｙ：トランス−１，４−シクロヘキシレン基。
Ｒ１：水素原子またはメチル基。
Ｒ２：置換基を有していてもよいアルキル基、水素原子、ハロゲン原子またはシアノ基。
【００１８】
本発明は、前記青色光用光学異方性材料を製造するための重合性液晶組成物を提供する。
本発明は、前記青色光用光学異方性材料で形成された回折格子を有する青色光回折素子を提供する。
本発明は、前記青色光用光学異方性材料で形成された青色光用位相差板を提供する。
【００１９】
【発明の実施の形態】
本発明における重合性液晶化合物は、重合性官能基とメソゲン骨格とを有する重合性液晶化合物であり、メソゲン骨格内に飽和炭素環または飽和ヘテロ環（以下、総称して飽和環ともいう。）を少なくとも１種含む。飽和環は、不飽和環より極性が小さいため、該重合性液晶化合物を含む重合性液晶組成物を重合して得られる高分子液晶の屈折率および屈折率異方性は、飽和環を有さない高分子液晶と比較すると低い値となる。一般的に低屈折率の高分子液晶の波長分散は小さい。特に青色光などのような短波長の光において、本発明の高分子液晶は、飽和環を有さない高分子液晶の屈折率より小さい値となる。また一般的に屈折率波長分散が小さい材料は、短波長における屈折率上昇に伴う光の吸収の増加が小さい。
【００２０】
飽和炭素環とは、炭素原子と水素原子とからなる飽和の環状化合物であり、環を構成する炭素原子の数は、３〜１０であるのが好ましい。飽和ヘテロ環とは、炭素原子と水素原子とヘテロ原子とからなる飽和の環状化合物であり、環を構成する原子の数は３〜１０であるのが好ましい。また、ヘテロ原子としては、酸素原子、硫黄原子、窒素原子などが挙げられる。飽和環としては、シクロペンタン環、シクロヘキサン環、ビシクロ［２．２．２］オクタン環、ジオキサン環等が挙げられ、シクロヘキサン環が好ましい。これら環からなる２価の環基としては、下記のようなトランス−１，３−シクロペンチレン基、トランス−１，４−シクロヘキシレン基、１，４−ビシクロ［２．２．２］オクチレン基、トランス−１，３−ジオキサン−２，５−ジイル基がある。
【００２１】
【化１】
2004263037.tif 000002
【００２２】
シクロヘキサン環を有する液晶化合物、および該化合物を含む重合性液晶組成物は融点が低く、室温で安定した液晶相が発現しやすいため好ましい。
【００２３】
本発明における飽和環を有する重合性液晶化合物は、下記式１（以下化合物１ともいい、他の場合も同様である）で表される飽和炭素環または飽和ヘテロ環を有する重合性液晶化合物であるのが好ましい。ただし、式１で表される化合物には、−Ｐｈ−ＣＯ−を有する化合物は含まないものとする。
【００２４】
ＣＨ２＝ＣＲ１−Ｘ１−（Ｙ１）ｍ−Ｚ１−（Ｅ１）ｐ−Ｚ２−Ｅ２−Ｚ３−Ｅ３−Ｚ４−（Ｅ４）ｑ−Ｚ５−Ｒ２・・・式１
式中の記号は以下の意味を示す。
Ｒ１：水素原子またはメチル基。
Ｒ２：置換基を有していてもよいアルキル基、水素原子、ハロゲン原子またはシアノ基。
Ｘ１：単結合、−ＣＯＯ−、−ＯＣＯ−または−Ｏ−。
Ｙ１：−ＣＨ２−、−ＯＣＨ２ＣＨ２−または−ＣＨ２ＣＨ２Ｏ−。
ｍ：０〜１０の整数。
Ｚ１、Ｚ２、Ｚ３、Ｚ４、Ｚ５：それぞれ独立して単結合、−Ｏ−、−ＯＣＯ−、−ＣＯＯ−、−ＣＯ−、−ＣＯＮＨ−、−ＮＨＣＯ−、−ＮＨ−、−Ｃ≡Ｃ−、−ＣＨ＝ＣＨ−、−ＣＨ２ＣＨ２−、−Ｎ＝ＣＨ−、−ＣＨ＝Ｎ−または−Ｎ＝Ｎ−。
【００２５】
Ｅ１、Ｅ２、Ｅ３、Ｅ４：それぞれ独立して２価の環基であり、存在する環のうち少なくとも１つは飽和炭素環または飽和ヘテロ環である。環の水素原子の１個以上がフッ素原子、塩素原子またはメチル基に置換されていてもよい。
ｐ、ｑ：それぞれ独立して、０または１。
【００２６】
Ｅ１、Ｅ２、Ｅ３、Ｅ４は、それぞれ独立して２価の環基であり、存在する環のうち少なくとも１つは飽和炭素環または飽和ヘテロ環である。存在する環とはｐが１の場合にＥ１を含み、ｑが１の場合にＥ４を含む、Ｅ２およびＥ３をいう。環の水素原子の１個以上がフッ素原子、塩素原子またはメチル基に置換されていてもよい。
【００２７】
具体的な２価の環基としては、トランス−１，３−シクロペンチレン基、トランス−１，４−シクロヘキシレン基、１，４−ビシクロ［２．２．２］オクチレン基、トランス−１，３−ジオキサン−２，５−ジイル基、１，４−フェニレン基、２，６−ナフタレンジイル基、２，５−ピリジンジイル基、２，５−ピリミジンジイル基、３，６−ピランジイル基などが挙げられる。好ましくは、トランス−１，４−シクロヘキシレン基、１，４−フェニレン基である。
【００２８】
化合物１が、置換されていてもよい１，４−フェニレン基を有する場合、該化合物は、広い温度範囲で液晶性を示すので好ましい。また、化合物１の２価の環基の水素原子が置換された場合、一般的に融点が低下し、特にフッ素原子に置換された場合は粘度が低下する。目的に応じて置換基は選択することができる。
【００２９】
化合物１におけるスペーサ（Ｙ１）ｍは、短い方が重合後の高分子液晶が硬くなり、屈折率異方性の温度依存性が小さくなるので好ましい。ｍ＝０、Ｙ１が−ＣＨ２−かつｍ＝１〜８、または、Ｙ１が−ＣＨ２ＣＨ２Ｏ−かつｍ＝１〜２、であることが好ましい。
【００３０】
Ｚ１、Ｚ２、Ｚ３、Ｚ４、Ｚ５は、それぞれ独立して単結合、−Ｏ−、−ＯＣＯ−、−ＣＯＯ−、−ＣＯ−、−ＣＯＮＨ−、−ＮＨＣＯ−、−ＮＨ−、−Ｃ≡Ｃ−、−ＣＨ＝ＣＨ−、−ＣＨ２ＣＨ２−、−Ｎ＝ＣＨ−、−ＣＨ＝Ｎ−または−Ｎ＝Ｎ−であるが、なかでも単結合、−Ｏ−、−ＯＣＯ−、−ＣＯＯ−、−ＣＯ−または−ＣＨ２ＣＨ２−であると、屈折率異方性が小さくなるので好ましい。特に単結合、−Ｏ−、−ＯＣＯ−または−ＣＨ２ＣＨ２−であると、化合物１およびそれを含む組成物の融点が低くなるので好ましい。融点が低いと、該組成物は広い温度範囲で液晶性を発現するので好ましい。
【００３１】
Ｘ１は、単結合、−ＣＯＯ−、−ＯＣＯ−または−Ｏ−であり、−ＣＯＯ−が好ましい。
Ｒ１は、水素原子またはメチル基であり、水素原子が好ましい。
Ｒ２は置換基を有していてもよいアルキル基、水素原子、ハロゲン原子またはシアノ基であるが、なかでも水素原子がフッ素原子、塩素原子に置換されていてもよいアルキル基であると、化合物１は、融点が低くなり、かつ広い温度範囲で液晶性を発現するので好ましい。さらに、該化合物を含む組成物を重合させた高分子液晶は、屈折率異方性が低くなる。該アルキル基の中でも、炭素数が１〜８のものがより好ましい。
【００３２】
化合物１としては、式２で表される化合物が好ましい。
Ｈ２＝ＣＲ１−Ｘ１−（Ｙ１）ｍ−Ｚ１−Ｅ２−Ｚ３−Ｅ３−Ｒ２・・・式２
Ｒ１、Ｘ１、Ｙ１、Ｚ１、Ｅ２、Ｚ３、Ｅ３、Ｒ２は、それぞれ式１の場合と同じである。
【００３３】
化合物１としては、例えば下記式５や式６で表される化合物が好適である。
ＣＨ２＝ＣＨ−ＣＯＯ−Ｅｐ−ＯＣＯ−Ｅｃ−Ｒ３・・・式５
ＣＨ２＝ＣＨ−ＣＯＯ−（ＣＨ２）ｎ−Ｏ−Ｅｃ−Ｅｃ−Ｒ３・・・式６
ＣＨ２＝ＣＨ−ＣＯＯ−ＥＣ−ＥＣ−Ｒ３・・・式７
Ｅｐは基中の水素原子の１個以上が、フッ素原子、塩素原子またはメチル基に置換されていてもよい１，４−フェニレン基、Ｅｃは基中の水素原子の１個以上が、フッ素原子、塩素原子またはメチル基に置換されていてもよいトランス−１，４−シクロヘキシレン基、Ｒ３は炭素数１〜８のアルキル基、ｎは１〜８の整数を示す。
【００３４】
以下に記載のＥｐ、Ｅｃも上記と同じ基を表す。
具体的には式５として、
ＣＨ２＝ＣＨ−ＣＯＯ−Ｐｈ−ＯＣＯ−Ｃｙ−ＣＨ３、
ＣＨ２＝ＣＨ−ＣＯＯ−Ｐｈ−ＯＣＯ−Ｃｙ−Ｃ２Ｈ５、
ＣＨ２＝ＣＨ−ＣＯＯ−Ｐｈ−ＯＣＯ−Ｃｙ−Ｃ３Ｈ７、
ＣＨ２＝ＣＨ−ＣＯＯ−Ｐｈ−ＯＣＯ−Ｃｙ−Ｃ４Ｈ９、
ＣＨ２＝ＣＨ−ＣＯＯ−Ｐｈ−ＯＣＯ−Ｃｙ−Ｃ５Ｈ１１、
ＣＨ２＝ＣＨ−ＣＯＯ−Ｐｈ−ＯＣＯ−Ｃｙ−Ｃ６Ｈ１３、
ＣＨ２＝ＣＨ−ＣＯＯ−Ｐｈ−ＯＣＯ−Ｃｙ−Ｃ７Ｈ１５、
ＣＨ２＝ＣＨ−ＣＯＯ−Ｐｈ−ＯＣＯ−Ｃｙ−Ｃ８Ｈ１７、
が好ましく例示される。
【００３５】
式６として具体的には、
ＣＨ２＝ＣＨ−ＣＯＯ−ＣＨ２−Ｏ−Ｃｙ−Ｃｙ−ＣＨ３、
ＣＨ２＝ＣＨ−ＣＯＯ−ＣＨ２−Ｏ−Ｃｙ−Ｃｙ−Ｃ２Ｈ５、
ＣＨ２＝ＣＨ−ＣＯＯ−ＣＨ２−Ｏ−Ｃｙ−Ｃｙ−Ｃ３Ｈ７、
ＣＨ２＝ＣＨ−ＣＯＯ−ＣＨ２−Ｏ−Ｃｙ−Ｃｙ−Ｃ４Ｈ９、
ＣＨ２＝ＣＨ−ＣＯＯ−ＣＨ２−Ｏ−Ｃｙ−Ｃｙ−Ｃ５Ｈ１１、
ＣＨ２＝ＣＨ−ＣＯＯ−ＣＨ２−Ｏ−Ｃｙ−Ｃｙ−Ｃ６Ｈ１３、
ＣＨ２＝ＣＨ−ＣＯＯ−ＣＨ２−Ｏ−Ｃｙ−Ｃｙ−Ｃ７Ｈ１５
ＣＨ２＝ＣＨ−ＣＯＯ−ＣＨ２−Ｏ−Ｃｙ−Ｃｙ−Ｃ８Ｈ１７
ＣＨ２＝ＣＨ−ＣＯＯ−（ＣＨ２）２−Ｏ−Ｃｙ−Ｃｙ−ＣＨ３、
ＣＨ２＝ＣＨ−ＣＯＯ−（ＣＨ２）２−Ｏ−Ｃｙ−Ｃｙ−Ｃ２Ｈ５、
ＣＨ２＝ＣＨ−ＣＯＯ−（ＣＨ２）２−Ｏ−Ｃｙ−Ｃｙ−Ｃ３Ｈ７、
ＣＨ２＝ＣＨ−ＣＯＯ−（ＣＨ２）２−Ｏ−Ｃｙ−Ｃｙ−Ｃ４Ｈ９、
ＣＨ２＝ＣＨ−ＣＯＯ−（ＣＨ２）２−Ｏ−Ｃｙ−Ｃｙ−Ｃ５Ｈ１１、
ＣＨ２＝ＣＨ−ＣＯＯ−（ＣＨ２）２−Ｏ−Ｃｙ−Ｃｙ−Ｃ６Ｈ１３、
ＣＨ２＝ＣＨ−ＣＯＯ−（ＣＨ２）２−Ｏ−Ｃｙ−Ｃｙ−Ｃ７Ｈ１５
ＣＨ２＝ＣＨ−ＣＯＯ−（ＣＨ２）２−Ｏ−Ｃｙ−Ｃｙ−Ｃ８Ｈ１７
ＣＨ２＝ＣＨ−ＣＯＯ−（ＣＨ２）３−Ｏ−Ｃｙ−Ｃｙ−ＣＨ３、
ＣＨ２＝ＣＨ−ＣＯＯ−（ＣＨ２）３−Ｏ−Ｃｙ−Ｃｙ−Ｃ２Ｈ５、
ＣＨ２＝ＣＨ−ＣＯＯ−（ＣＨ２）３−Ｏ−Ｃｙ−Ｃｙ−Ｃ３Ｈ７、
ＣＨ２＝ＣＨ−ＣＯＯ−（ＣＨ２）３−Ｏ−Ｃｙ−Ｃｙ−Ｃ４Ｈ９、
ＣＨ２＝ＣＨ−ＣＯＯ−（ＣＨ２）３−Ｏ−Ｃｙ−Ｃｙ−Ｃ５Ｈ１１、
ＣＨ２＝ＣＨ−ＣＯＯ−（ＣＨ２）３−Ｏ−Ｃｙ−Ｃｙ−Ｃ６Ｈ１３、
ＣＨ２＝ＣＨ−ＣＯＯ−（ＣＨ２）３−Ｏ−Ｃｙ−Ｃｙ−Ｃ７Ｈ１５、
ＣＨ２＝ＣＨ−ＣＯＯ−（ＣＨ２）３−Ｏ−Ｃｙ−Ｃｙ−Ｃ８Ｈ１７、
ＣＨ２＝ＣＨ−ＣＯＯ−（ＣＨ２）４−Ｏ−Ｃｙ−Ｃｙ−ＣＨ３、
ＣＨ２＝ＣＨ−ＣＯＯ−（ＣＨ２）４−Ｏ−Ｃｙ−Ｃｙ−Ｃ２Ｈ５、
ＣＨ２＝ＣＨ−ＣＯＯ−（ＣＨ２）４−Ｏ−Ｃｙ−Ｃｙ−Ｃ３Ｈ７、
ＣＨ２＝ＣＨ−ＣＯＯ−（ＣＨ２）４−Ｏ−Ｃｙ−Ｃｙ−Ｃ４Ｈ９、
ＣＨ２＝ＣＨ−ＣＯＯ−（ＣＨ２）４−Ｏ−Ｃｙ−Ｃｙ−Ｃ５Ｈ１１、
ＣＨ２＝ＣＨ−ＣＯＯ−（ＣＨ２）４−Ｏ−Ｃｙ−Ｃｙ−Ｃ６Ｈ１３、
ＣＨ２＝ＣＨ−ＣＯＯ−（ＣＨ２）４−Ｏ−Ｃｙ−Ｃｙ−Ｃ７Ｈ１５、
ＣＨ２＝ＣＨ−ＣＯＯ−（ＣＨ２）４−Ｏ−Ｃｙ−Ｃｙ−Ｃ８Ｈ１７、
ＣＨ２＝ＣＨ−ＣＯＯ−（ＣＨ２）５−Ｏ−Ｃｙ−Ｃｙ−ＣＨ３、
ＣＨ２＝ＣＨ−ＣＯＯ−（ＣＨ２）５−Ｏ−Ｃｙ−Ｃｙ−Ｃ２Ｈ５、
ＣＨ２＝ＣＨ−ＣＯＯ−（ＣＨ２）５−Ｏ−Ｃｙ−Ｃｙ−Ｃ３Ｈ７、
ＣＨ２＝ＣＨ−ＣＯＯ−（ＣＨ２）５−Ｏ−Ｃｙ−Ｃｙ−Ｃ４Ｈ９、
ＣＨ２＝ＣＨ−ＣＯＯ−（ＣＨ２）５−Ｏ−Ｃｙ−Ｃｙ−Ｃ５Ｈ１０、
ＣＨ２＝ＣＨ−ＣＯＯ−（ＣＨ２）５−Ｏ−Ｃｙ−Ｃｙ−Ｃ６Ｈ１２、
ＣＨ２＝ＣＨ−ＣＯＯ−（ＣＨ２）５−Ｏ−Ｃｙ−Ｃｙ−Ｃ７Ｈ１５、
ＣＨ２＝ＣＨ−ＣＯＯ−（ＣＨ２）５−Ｏ−Ｃｙ−Ｃｙ−Ｃ８Ｈ１７、
ＣＨ２＝ＣＨ−ＣＯＯ−（ＣＨ２）６−Ｏ−Ｃｙ−Ｃｙ−ＣＨ３、
ＣＨ２＝ＣＨ−ＣＯＯ−（ＣＨ２）６−Ｏ−Ｃｙ−Ｃｙ−Ｃ２Ｈ５、
ＣＨ２＝ＣＨ−ＣＯＯ−（ＣＨ２）６−Ｏ−Ｃｙ−Ｃｙ−Ｃ３Ｈ７、
ＣＨ２＝ＣＨ−ＣＯＯ−（ＣＨ２）６−Ｏ−Ｃｙ−Ｃｙ−Ｃ４Ｈ９、
ＣＨ２＝ＣＨ−ＣＯＯ−（ＣＨ２）６−Ｏ−Ｃｙ−Ｃｙ−Ｃ５Ｈ１１、
ＣＨ２＝ＣＨ−ＣＯＯ−（ＣＨ２）６−Ｏ−Ｃｙ−Ｃｙ−Ｃ６Ｈ１３、
ＣＨ２＝ＣＨ−ＣＯＯ−（ＣＨ２）６−Ｏ−Ｃｙ−Ｃｙ−Ｃ７Ｈ１５、
ＣＨ２＝ＣＨ−ＣＯＯ−（ＣＨ２）６−Ｏ−Ｃｙ−Ｃｙ−Ｃ８Ｈ１７、
ＣＨ２＝ＣＨ−ＣＯＯ−（ＣＨ２）７−Ｏ−Ｃｙ−Ｃｙ−ＣＨ３、
ＣＨ２＝ＣＨ−ＣＯＯ−（ＣＨ２）７−Ｏ−Ｃｙ−Ｃｙ−Ｃ２Ｈ５、
ＣＨ２＝ＣＨ−ＣＯＯ−（ＣＨ２）７−Ｏ−Ｃｙ−Ｃｙ−Ｃ３Ｈ７、
ＣＨ２＝ＣＨ−ＣＯＯ−（ＣＨ２）７−Ｏ−Ｃｙ−Ｃｙ−Ｃ４Ｈ９、
ＣＨ２＝ＣＨ−ＣＯＯ−（ＣＨ２）７−Ｏ−Ｃｙ−Ｃｙ−Ｃ５Ｈ１１、
ＣＨ２＝ＣＨ−ＣＯＯ−（ＣＨ２）７−Ｏ−Ｃｙ−Ｃｙ−Ｃ６Ｈ１３、
ＣＨ２＝ＣＨ−ＣＯＯ−（ＣＨ２）７−Ｏ−Ｃｙ−Ｃｙ−Ｃ７Ｈ１５、
ＣＨ２＝ＣＨ−ＣＯＯ−（ＣＨ２）７−Ｏ−Ｃｙ−Ｃｙ−Ｃ８Ｈ１７、
ＣＨ２＝ＣＨ−ＣＯＯ−（ＣＨ２）８−Ｏ−Ｃｙ−Ｃｙ−ＣＨ３、
ＣＨ２＝ＣＨ−ＣＯＯ−（ＣＨ２）８−Ｏ−Ｃｙ−Ｃｙ−Ｃ２Ｈ５、
ＣＨ２＝ＣＨ−ＣＯＯ−（ＣＨ２）８−Ｏ−Ｃｙ−Ｃｙ−Ｃ３Ｈ７、
ＣＨ２＝ＣＨ−ＣＯＯ−（ＣＨ２）８−Ｏ−Ｃｙ−Ｃｙ−Ｃ４Ｈ９、
ＣＨ２＝ＣＨ−ＣＯＯ−（ＣＨ２）８−Ｏ−Ｃｙ−Ｃｙ−Ｃ５Ｈ１１、
ＣＨ２＝ＣＨ−ＣＯＯ−（ＣＨ２）８−Ｏ−Ｃｙ−Ｃｙ−Ｃ６Ｈ１３、
ＣＨ２＝ＣＨ−ＣＯＯ−（ＣＨ２）８−Ｏ−Ｃｙ−Ｃｙ−Ｃ７Ｈ１５、
ＣＨ２＝ＣＨ−ＣＯＯ−（ＣＨ２）８−Ｏ−Ｃｙ−Ｃｙ−Ｃ８Ｈ１７、
が好ましく例示される。
【００３６】
式７として具体的には、
ＣＨ２＝ＣＨ−ＣＯＯ−Ｃｙ−Ｃｙ−ＣＨ３、
ＣＨ２＝ＣＨ−ＣＯＯ−Ｃｙ−Ｃｙ−Ｃ２Ｈ５、
ＣＨ２＝ＣＨ−ＣＯＯ−Ｃｙ−Ｃｙ−Ｃ３Ｈ７、
ＣＨ２＝ＣＨ−ＣＯＯ−Ｃｙ−Ｃｙ−Ｃ４Ｈ９、
ＣＨ２＝ＣＨ−ＣＯＯ−Ｃｙ−Ｃｙ−Ｃ５Ｈ１１、
ＣＨ２＝ＣＨ−ＣＯＯ−Ｃｙ−Ｃｙ−Ｃ６Ｈ１３、
ＣＨ２＝ＣＨ−ＣＯＯ−Ｃｙ−Ｃｙ−Ｃ７Ｈ１５、
ＣＨ２＝ＣＨ−ＣＯＯ−Ｃｙ−Ｃｙ−Ｃ８Ｈ１８、
が好ましく例示される。
【００３７】
本発明における重合性液晶組成物は、化合物１の他に、化合物１以外の重合性液晶化合物、重合性非液晶化合物、非重合性液晶化合物、非重合性非液晶化合物（以下、総称して他の化合物とも言う。）を適宜加えて、所望の組成物とすることが、望ましい。
【００３８】
飽和環を有する重合性液晶化合物の組成物中での割合は、特に限定されないが、２５モル％以上が好ましい。２５モル％以上であると、組成物の屈折率異方性が小さくなり、屈折率の波長分散が小さくなるので好ましい。より好ましくは、９０モル％以上である。該組成物は、飽和環を有する重合性液晶化合物のみからなることがもっとも好ましい。
【００３９】
他の化合物を併用する場合、他の化合物は、組成物中に７５モル％以下であることが好ましく、１０モル％以下であることがより好ましい。１種または２種以上の他の化合物を組み合わせて用いることもできる。
【００４０】
重合性非液晶化合物および／または非重合性非液晶化合物を含む場合、該化合物の組成物中での割合は、該組成物が液晶性を有する範囲であればよく、特に限定されない。また、非重合性液晶化合物および／または非重合性非液晶化合物を含む場合、該化合物の組成物中での割合は、該組成物を重合させた高分子液晶が固体になる範囲であればよく、特に限定されない。
【００４１】
本発明における重合性液晶組成物は、より広い範囲で液晶相を示すことが望ましく、−３０〜＋１５０℃、さらには−１０〜＋１２０℃の温度範囲で液晶相を発現するよう調整されるのが好ましい。
【００４２】
また本発明における重合性液晶組成物は、そのモル吸光係数が波長３４０ｎｍにおいて５以下、さらには４０５ｎｍにおいて０．１以下となるように組成が調整されるのが好ましい。
【００４３】
本発明における高分子液晶は、該重合性液晶組成物を重合させることにより得られる。重合方法としては、光重合方法、熱重合方法などが挙げられ、光重合方法が好ましい。光重合法においては該重合性液晶組成物を配向させた状態で重合させることが好ましい。また、光重合する場合には、光重合開始剤を用いると効率よく重合できる。光重合開始剤としては特に限定されないが、アセトフェノン類、ベンゾフェノン類、ベンゾイン類、ベンジル類、ミヒラーケトン類、ベンゾインアルキルエーテル類、ベンジルジメチルケタール類、チオキサントン類などが好ましく使用できる。該光重合開始剤は、１種類または２種類以上を使用できる。該光重合開始剤の使用量は、組成物に対して０．１〜１０質量％が好ましく、特に０．３〜２質量％が好ましい。
【００４４】
光重合に用いる光としては、紫外線または可視光線などが挙げられる。この際、重合性液晶組成物の支持体としては、ガラス、プラスチック等を使用できる。支持体表面には配向処理を施す。配向処理は、支持体表面を、綿、羊毛等の天然繊維、ナイロン、ポリエステル等の合成繊維などで直接ラビングしてもよく、ポリイミド、ポリアミド等を塗布した後該塗布面を上記繊維等でラビングしてもよい。次にガラスビーズなどのスペーサを支持体表面に配置し、複数枚の支持体を、所望の間隔に制御して対向させ、支持体間に本発明における重合性液晶組成物を注入し、充填する。
【００４５】
該重合性液晶組成物を配向させた状態で重合させるためには、重合時、該組成物を液晶状態に保つのが好ましい。液晶状態に保つためには、雰囲気温度を融点Ｔｍからネマチック相−等方相相転移点Ｔｃの範囲にすればよい。しかしＴｃに近い温度では、屈折率異方性が極めて小さいので、雰囲気温度の上限は（Ｔｃ−１０）℃以下とするのがより好ましい。
【００４６】
本発明の高分子液晶は、波長４００〜４５０ｎｍの光における常光屈折率が１．６以下であると、使用する光の波長が４５０ｎｍ以下の場合、屈折率の急激な変化が少なく、モル吸光係数が小さい材料となるため好ましい。
【００４７】
また本発明の高分子液晶は支持体に挟んだまま用いてもよく、支持体から剥離して用いてもよい。
【００４８】
該重合性液晶組成物を配向させない状態で重合した場合には、得られた高分子液晶を配向させ、配向した高分子液晶で回折素子を作製する。たとえば、高分子液晶の溶液を配向処理された支持体表面に塗布して乾燥し、配向した高分子液晶からなるコーティング膜を形成することができる。
【００４９】
こうして作製された高分子液晶は、本発明の青色光用光学異方性材料となる。本発明の青色光用光学異方性材料を用いて、位相差板、青色光回折素子を作製することができる。青色光回折素子として、偏光ホログラム素子が挙げられる。この偏光ホログラム素子を、青色光源を有する光ヘッドに用いれば、光利用効率の高い青色光源用光ヘッドを作製できる。
【００５０】
【実施例】
［例１：化合物１を含む液晶組成物の調整］
４−（トランス−４’−ｎ−プロピルシクロヘキシル）シクロヘキシルアクリレート（下記化合物８、以下Ａ１ともいう。）、４−（トランス−４’−ｎ−ペンチルシクロヘキシル）シクロヘキシルアクリレート（下記化合物９、以下Ａ２ともいう。）、４−（トランス−４’−ｎ−プロピルシクロヘキシルカルボニルオキシ）フェニルアクリレート（下記化合物１０、以下Ａ３ともいう。）、４−（トランス−４’−ｎ−ペンチルシクロヘキシルカルボニルオキシ）フェニルアクリレート（下記化合物１１、以下Ａ４ともいう。）を用いて組成物Ｂ１を作製した。組成物Ｂ１の組成比はモル比で、Ａ１：Ａ２：Ａ３：Ａ４＝０．２５：０．２５：０．２５：０．２５であった。
ＣＨ２＝ＣＨＣＯＯ−Ｃｙ−Ｃｙ−Ｃ３Ｈ７・・・式８
ＣＨ２＝ＣＨＣＯＯ−Ｃｙ−Ｃｙ−Ｃ５Ｈ１１・・・式９
ＣＨ２＝ＣＨＣＯＯ−Ｐｈ−ＯＣＯ−Ｃｙ−Ｃ３Ｈ７・・・式１０
ＣＨ２＝ＣＨＣＯＯ−Ｐｈ−ＯＣＯ−Ｃｙ−Ｃ５Ｈ１１・・・式１１
この組成物Ｂ１は、室温でネマチック液晶であり、Ｔｃは８９℃であった。また、組成物Ｂ１の６０℃における波長５８９ｎｍの光での屈折率異方性Δｎは０．０７３６であった。
【００５１】
［例２：高分子液晶（位相差板）の作製］
５ｃｍ×５ｃｍ×０．５ｍｍのガラス板に配向剤であるポリイミド溶液をスピンコータで塗布して乾燥した後、ナイロンクロスで一定方向にラビング処理して、支持体を作製した。該配向処理した面が向かい合うように２枚の支持体を接着剤を用いて貼り合わせてセル１を作製した。その際、接着剤にガラスビーズを混入させ、支持体の間隔が３μｍになるように調整した。
【００５２】
例１の組成物Ｂ１に光重合開始剤「イルガキュアー９０７（チバガイギー社製）」を組成物に対して０．２質量％添加したものを、セル１に７０℃で注入した。次に３０℃で８０ｍＷ／ｃｍ２の強度の紫外線を積算光量が５３００ｍＪ／ｃｍ２となるよう照射し、光重合を行い、高分子液晶Ｄ１（位相差板）を作製した。高分子液晶Ｄ１の各波長における屈折率を表１に示す。
【００５３】
【表１】
2004263037.tif 000003
【００５４】
Ｄ１に対して、Ｋｒレーザ（波長：４０７ｎｍ、４１３ｎｍのマルチモード）を用いて温度２５℃で、積算曝露エネルギー１８００ｍＷ・ｈｏｕｒ／ｍｍ２の青色光曝露加速試験を行った後、Ｄ１の屈折率異方性Δｎを測定した。青色光暴露加速試験前のΔｎに対する試験後のΔｎの低下は１％未満で、Ｄ１は青色光に対する耐久性に優れることを確認した。
【００５５】
［例３：化合物１を含む液晶組成物の調製および高分子液晶（位相差板）の作製］
化合物８、化合物９、化合物１０、化合物１１を用いて組成物Ｂ２を作製した。組成物Ｂ２の組成比はモル比で、Ａ１：Ａ２：Ａ３：Ａ４＝０．４：０．４：０．１；０．１、であった。組成物Ｂ２は室温でネマチック液晶であり、Ｔｃは９１．７℃であった。
【００５６】
組成物Ｂ２を用いること以外は例２と同様にして高分子液晶Ｄ２（位相差板）を作製した。高分子液晶Ｄ２の３０℃における波長５８９ｎｍの光での屈折率異方性Δｎは０．０１６４であった。
【００５７】
Ｄ２に対して、Ｋｒレーザ（波長：４０７ｎｍ，４１３ｎｍのマルチモード）を用いて温度２５℃で、積算曝露エネルギー１８００ｍＷ・ｈｏｕｒ／ｍｍ２の青色光曝露加速試験を行った後、Ｄ２の屈折率異方性Δｎを測定した。青色光暴露加速試験前のΔｎに対する試験後のΔｎの低下は１％未満で、Ｄ２は青色光に対する耐久性に優れることを確認した。
【００５８】
［例４：化合物１を含む液晶組成物の調製および高分子液晶（位相差）の作製］
化合物８、化合物９、化合物１０、化合物１１を用いて組成物Ｂ３を作製した。組成物Ｂ３の組成比はモル比で、Ａ１：Ａ２：Ａ３：Ａ４＝０．１：０．１：０．４；０．４、であった。組成物Ｂ３は室温でネマチック液晶であり、Ｔｃは９２．５℃であった。
【００５９】
組成物Ｂ３を用いること以外は例２と同様にして高分子液晶Ｄ３（位相差板）を作製した。高分子液晶Ｄ３の３０℃における波長５８９ｎｍの光での屈折率異方性Δｎは０．０３９８であった。
【００６０】
Ｄ３に対して、Ｋｒレーザ（波長：４０７ｎｍ，４１３ｎｍのマルチモード）を用いて温度２５℃で、積算曝露エネルギー１８００ｍＷ・ｈｏｕｒ／ｍｍ２の青色光曝露加速試験を行った後、Ｄ３の屈折率異方性Δｎを測定した。青色光暴露加速試験前のΔｎに対する試験後のΔｎの低下は１％未満で、Ｄ３は青色光に対する耐久性に優れることを確認した。
【００６１】
［例５（比較例）］
４−（４’−ｎ−ブチルフェニルカルボニルオキシ）フェニルアクリレート（下記化合物１２、以下Ａ５ともいう。）、４−（４’−ｎ−ペンチルフェニルカルボニルオキシ）フェニルアクリレート（下記化合物１３、以下Ａ６ともいう。）、４−（４’−ｎ−ヘキシルフェニルカルボニルオキシ）フェニルアクリレート（下記化合物１４、以下Ａ７ともいう。）、４−（トランス−４’−ｎ−ペンチルシクロヘキシルカルボニルオキシ）フェニルアクリレート（下記化合物１５、以下Ａ８ともいう。）を用いて組成物Ｂ４を作製した。組成物Ｂ４の組成比はモル比で、Ａ５：Ａ６：Ａ７：Ａ８＝０．２５：０．２５：０．２５：０．２５とした。
ＣＨ２＝ＣＨＣＯＯＰｈ−ＯＣＯ−Ｐｈ−Ｃ４Ｈ９  ・・・式１２
ＣＨ２＝ＣＨＣＯＯＰｈ−ＯＣＯ−Ｐｈ−Ｃ５Ｈ１１・・・式１３
ＣＨ２＝ＣＨＣＯＯＰｈ−ＯＣＯ−Ｐｈ−Ｃ６Ｈ１３・・・式１４
ＣＨ２＝ＣＨＣＯＯＰｈ−ＯＣＯ−Ｃｙ−Ｃ５Ｈ１１・・・式１５
この組成物Ｂ４は室温でネマチック液晶であり、Ｔｃは６８．５℃であった。
【００６２】
組成物Ｂ４を用いること以外は例２と同様にして、高分子液晶Ｄ４（位相差板）を作製した。高分子液晶Ｄ４の３０℃における波長５８９ｎｍの光での屈折率異方性Δｎは０．０５２０であった。
【００６３】
Ｄ４に対して、Ｋｒレーザ（波長：４０７ｎｍ，４１３ｎｍのマルチモード）を用いて温度２５℃で、積算曝露エネルギー１８００ｍＷ・ｈｏｕｒ／ｍｍ２の青色光曝露加速試験を行った後、Ｄ４の屈折率異方性Δｎを測定した。青色光暴露加速試験前のΔｎに対する試験後のΔｎの低下は１０％低下しており、Ｄ４からなる位相差板は実用に耐えないレベルの耐久性であった。
【００６４】
［例６：回折素子、光ヘッドへの応用］
５ｃｍ×５ｃｍ×０．５ｍｍのガラス板に配向剤としてポリイミドをスピンコータで塗布して乾燥した後、ナイロンクロスで一定方向にラビング処理して、支持体を作製した。配向処理した面が向かい合うように２枚の支持体を接着剤を用いて貼り合わせてセル２を作製した。その際、接着剤にガラスビーズを混入させ、支持体の間隔が３μｍになるように調整した。
【００６５】
例１の組成物Ｂ１に光重合開始剤「イルガキュアー９０７（チバガイギー社製）」を組成物に対して０．２質量％添加したものを、セル２に７０℃で注入した。次に２５℃で紫外線を照射し光重合を行って高分子液晶Ｄ１を作製した。そして、一方の支持体を高分子液晶Ｄ１からはがした後、エッチングにより高分子液晶Ｄ１の格子を形成した。続いて格子の凹部を、波長４０５ｎｍにおいて高分子液晶Ｄ１の常光屈折率と屈折率が一致する透明充填材（エンチオール系化合物）で満たし、青色光回折素子すなわち青色光用偏光ホログラムＤ５を作製した。
【００６６】
作製した青色光用偏光ホログラムに対して、Ｋｒレーザ（波長：４０７ｎｍ，４１３ｎｍのマルチモード）を用いて温度２５℃で、積算曝露エネルギー１８００ｍＷ・ｈｏｕｒ／ｍｍ２の青色光曝露加速試験を行ったところ、試験前後での当該青色光用偏光ホログラムの往路の０次の透過率および復路±１次の回折効率の低下はほとんど観測されず、青色耐性に優れることを確認した。
【００６７】
【発明の効果】
本発明の光学異方性材料は、青色光に対して高度な耐久性を持つ。したがって、本発明は、青色光位相差板・青色光回折素子のような青色光源を用いる光ヘッド等の部品として好適である。